(57)【特許請求の範囲】
【請求項１】
ブチルゴムとポリエチレンとを含有する含浸剤を含浸させた不織布基材と、該不織布基材上に設けられたブチルゴム粘着剤層とを有し、かつ、前記ブチルゴム粘着剤層に接して、前記不織布基材が、該ブチルゴム粘着剤の浸透層を有する粘着テープまたはシート。
【請求項２】
ブチルゴムとポリエチレンとを含有する含浸剤を含浸させた不織布基材と、該不織布基材上に設けられたブチルゴム粘着剤層と、該ブチルゴム粘着剤層に貼り合わされた剥離紙とを有し、かつ、前記ブチルゴム粘着剤層に接して、前記不織布基材が、該ブチルゴム粘着剤の浸透層を有する粘着テープまたはシート。
【請求項３】
前記不織布が、ポリエステル不織布であることを特徴とする請求項１または請求項２に記載の粘着テープまたはシート。
【請求項４】
請求項１乃至請求項３に記載の粘着テープまたはシートにおいて、該粘着テープまたはシートの色彩が黒色、灰色、茶色のうちの１つであることを特徴とする粘着テープまたはシート。
【請求項５】
請求項１乃至請求項４に記載の粘着テープまたはシートを打ち抜き機で打ち抜いてなるサッシ目地パッキン。
【発明の詳細な説明】
【０００１】
【発明の属する技術分野】
本発明は、粘着テープまたはシートに関するもので、特に、サッシ目地パッキンの用途に適した粘着テープまたはシートおよびこれを用いたサッシ目地パッキンに関するものである。
【０００２】
【従来の技術】
通常、アルミサッシのアルミ枠ジョイント部には、粘着加工のゴムパッキンシートが使用されている。
【０００３】
サッシ目地用パッキンとしては、これまで、布基材の両面にブチルゴムを積層し、ブチルゴムの一方の面に粘着剤を塗工した粘着シート、あるいは、ブチルゴムを溶剤に溶解した溶液を含浸させたポリエステル不織布基材の一方の面に、粘着剤を塗工した粘着シートが用いられている。
【０００４】
【発明が解決しょうとする課題】
布基材の両面にブチルゴムを積層し、ブチルゴムの一方の面に粘着剤を塗工した粘着シートは、布基材のために腰がなく、作業性が悪いばかりでなく、布基材へのブチルゴムの浸透がないため、シート断面からの吸水があるという問題点を抱えている。
【０００５】
また、ポリエステル不織布基材の一方の面に、ブチルゴムを溶剤に溶解した溶液を含浸させ、つぎにブチルゴムを含浸させたポリエステル不織布基材の他方の面に粘着剤を塗工してなる粘着シートは、ポリエステル不織布基材を用いているために腰はあるが、含浸させたブチルゴムがポリエステル不織布基材の空孔をごく一部しか埋めていないため、ポリエステル不織布基材の表面と断面からの吸水があるという問題点を抱えている。
【０００６】
以上、述べたように、従来の技術では、吸水率が低く、耐熱性、耐候性に優れ、かつ、腰があり、保存時にブロッキングしない粘着テープまたはシートは存在しなかった。
【０００７】
本発明は、上述の課題を解決するためになされたもので、吸水率が低く、耐熱性、耐候性に優れ、かつ、腰があり、保存時にブロッキング（複数個が一体化すること）を起こさない粘着テープまたはシートと、該粘着テープまたはシートを用いて作製したサッシ目地パッキンを提供することを目的とする。
【０００８】
【課題を解決するための手段】
この目的を達成するため、本発明においては、
（１）ブチルゴムとポリエチレンとを含有する含浸剤を含浸させた不織布基材と、該不織布基材上に設けられたブチルゴム粘着剤層とを有し、かつ、前記ブチルゴム粘着剤層に接して、前記不織布基材が、該ブチルゴム粘着剤の浸透層を有する粘着テープまたはシートを構成する。
【０００９】
また、本発明においては、
（２）ブチルゴムとポリエチレンとを含有する含浸剤を含浸させた不織布基材と、該不織布基材上に設けられたブチルゴム粘着剤層と、該ブチルゴム粘着剤層に貼り合わされた剥離紙とを有し、かつ、前記ブチルゴム粘着剤層に接して、前記不織布基材が、該ブチルゴム粘着剤の浸透層を有する粘着テープまたはシートを構成する。
【００１０】
また、本発明においては、
（３）前記不織布がポリエステル不織布であることを特徴とする上記（１）または（２）に記載の粘着テープまたはシートを構成する。
【００１２】
また、本発明においては、
（５）上記（１）乃至（３）に記載の粘着テープまたはシートにおいて、該粘着テープまたはシートの色彩が黒色、灰色、茶色のうちの１つであることを特徴とする粘着テープまたはシートを構成する。
【００１３】
また、本発明においては、
（６）上記（１）乃至（４）に記載の粘着テープまたはシートを打ち抜き機で打ち抜いてなるサッシ目地パッキンを構成する。
【００１４】
【発明の実施の形態】
図１は本発明に係る粘着テープまたはシートの一部を示す概略断面図である。図において、ブチルゴムとポリエチレンとを含有する含浸剤をポリエステル不織布に含浸させた不織布基材１の表面にブチルゴム粘着剤層２が設けられ、ブチルゴム粘着剤の一部は不織布基材１中にも浸透してブチルゴム粘着剤浸透層４を形成している。さらに、ブチルゴム粘着剤層２の表面には、剥離紙３が貼り合わされている。
【００１５】
この粘着テープまたはシートにおいては、不織布基材１を構成する不織布が厚手のポリエステル不織布であるからなるから、腰があるため、この粘着テープまたはシートを打ち抜き、サッシ目地パッキンとしたときには、作業性が良好である。
【００１６】
また、上記含浸剤にはポリエチレンが配合されているため、該含浸剤を、カレンダを使用して、１００℃以上の温度で含浸前の不織布基材に塗工すると、該含浸剤は、流動性が優れているので、容易に基材中に含浸し、基材中の空孔を十分に埋め、ポリエステル不織布基材中への水の浸透通路をなくすため、本粘着テープまたはシートは、優れた防水性を示す。
【００１７】
上記含浸剤に配合するポリエチレンは、１種類のポリエチレンでも十分な効果をもつが、カレンダ塗工時の流動性、ブロッキング防止、耐熱性等を考慮して、例えば、低密度ポリエチレンと高密度ポリエチレン、あるいは、LL-ポリエチレンとLD-ポリエチレンの２種類のポリエチレンを配合すると、さらに高い効果が得られる。
【００１８】
また、上記含浸剤中にはポリエチレンを配合しているため、この含浸剤を含浸したポリエステル不織布からなる不織布基材１は非粘着性であり、しかも、適当な高硬度を有している。そのため、本粘着テープまたはシートは重ねて保管してもブロッキングすることはなく、打ち抜き性も優れている。さらに、この粘着テープまたはシートは腰があるため、これを打ち抜き、サッシ目地パッキンとしたときには、作業性に優れている。
【００１９】
また、上記含浸剤中にはポリエチレンを配合しているため、この含浸剤を含浸したポリエステル不織布からなる不織布基材１は耐熱性、耐候性に優れている。
【００２０】
また、不織布基材１の表面にブチルゴム粘着剤を塗工してブチルゴム粘着剤層２を形成する際に、該ブチルゴム粘着剤を、前記含浸剤を含浸した側とは反対側の面から、カレンダで塗工するため、該ブチルゴム粘着剤の一部は不織布基材１中に浸透してブチルゴム粘着剤浸透層４を形成する。そのため、本粘着テープまたはシートの防水性はさらに向上する。
【００２１】
また、ブチルゴム粘着剤層２の塗工面に、剥離紙３を貼り合わせてあるから、ロール状に巻きとった本粘着テープまたはシートを巻き戻す際も、円滑に巻き戻すことが可能である。
【００２２】
また、本発明の粘着テープまたはシートは、含浸剤とブチルゴム粘着剤の配合において、カーボンブラックの添加量を変えることにより、色彩を黒色から灰色にすることが可能である。また、カーボンブラックの代わりにベンガラを添加することにより、茶色にすることも可能である。
【００２３】
また、本発明のサッシ目地パッキンは、上述した粘着テープまたはシートを打ち抜き機で打ち抜いてなるため、防水性、耐熱性、耐候性に優れ、適当な高硬度を有し、腰があるため、作業性が優れている。また、保存時、ブロッキングすることもない。
【００２４】
また、本発明のサッシ目地パッキンは、本発明の粘着テープまたはシートと同様に、色彩を黒色、灰色または茶色にすることが可能である。
【００２５】
【実施例】
ブチルゴム 100重量部、カーボンブラック 50重量部、石油樹脂 25重量部、ポリエチレン 50重量部、炭酸カルシウム 100重量部、オイル 25重量部をニーダーにて混練し、含浸剤を作製した。
【００２６】
また、ブチルゴム 100重量部、カーボンブラック 50重量部、炭酸カルシウム 100重量部、プロセスオイル 30重量部をニーダーにて混練し、ブチルゴム粘着剤を作製した。
【００２７】
つぎに、厚さ 0.7mm のポリエステル不織布基材の一方の面に、上記含浸剤をカレンダ塗工機で、120℃の温度で塗工して不織布基材１を作製した。
【００２８】
つぎに、不織布基材１の含浸剤を含浸させた側とは反対側の面に、上記ブチルゴム粘着剤をカレンダ塗工機で、100℃の温度で塗工してブチルゴム粘着剤層２を形成した。つぎに、ブチルゴム粘着剤層２の表面に、剥離紙３を貼り合わせ、粘着テープを作製した。
【００２９】
上記粘着テープの厚さは 1.0mm であった。また、不織布基材１には、650g/m2の含浸剤が含浸されていた。また、ブチルゴム粘着剤は、不織布基材１に浸透してブチルゴム粘着剤浸透層４を形成しているものも含め、全体で 650g/m2 不織布基材１に付着していた。
【００３０】
また、上記粘着テープのＣ型硬度計による表面硬度は 78 と硬く、布基材の両面にブチルゴムを貼り合わせ、ブチルゴムの一方の面に粘着剤を塗工した従来技術の粘着シートの表面硬度と同一であったが、上記粘着テープの吸水率は 0.4％で、布基材の両面にゴムを貼り合わせ、ゴムの一方の面に粘着剤を塗工した従来技術の粘着シートの吸水率 2.2％と比較して小さく、防水性に優れていた。
【００３１】
また、本実施例の粘着テープは、温度 50℃、湿度 90％ＲＨに ７日間保存してもブロッキングしなかった。
【００３２】
また、本実施例の粘着テープを打ち抜き機で打ち抜いて作製したサッシ目地パッキンは、当然のことながら防水性に優れ、しかも、腰があるため、その作業性も優れていた。
【００３３】
【発明の効果】
以上の説明から明らかなように、本発明の実施により、吸水率が低く、耐熱性、耐候性に優れ、かつ、腰があり、保存時にブロッキングしない粘着テープまたはシートと、該粘着テープまたはシートを用いて作製したサッシ目地パッキンを提供することができる。
【図面の簡単な説明】
【図１】本発明に係る粘着テープまたはシートの一部を示す概略断面図である。
【符号の説明】
１…不織布基材、２…ブチルゴム粘着剤層、３…剥離紙、
４…ブチルゴム粘着剤浸透層。
【図１】
0004184495.tif 000002